(57)【要約】【課題】機能性微粒子が分散し、かつ加熱しても、透明性が保持されるガラス質膜付き基体を提供する。【解決手段】基体１上に、アルカリ金属酸化物および珪素酸化物を含むマトリックスと、このマトリックス中に分散した機能性微粒子とを含むガラス質膜５を形成する。アルカリ金属酸化物として、ナトリウムと、リチウムおよびカリウムから選ばれる少なくとも１種とを添加する。ガラス質膜に含まれる珪素酸化物に対するアルカリ金属酸化物のモル比Ｒ２Ｏ／ＳｉＯ２を１７／１００〜２２／１００の範囲とする。このガラス質膜付き基体は、加熱しても、ヘイズ率が低く保たれる。【選択図】  図１
2004338987.tif 000002
【特許請求の範囲】
【請求項１】
基体と、前記基体の表面に形成されたガラス質膜を含むガラス質膜付き基体であって、
前記ガラス質膜が、アルカリ金属酸化物および珪素酸化物を含むマトリックスと、前記マトリックス中に分散した機能性微粒子とを含み、
前記アルカリ金属酸化物が、ナトリウムと、リチウムおよびカリウムから選ばれる少なくとも１種とを含み、
前記ガラス質膜に含まれる珪素酸化物に対するアルカリ金属酸化物のモル比Ｒ２Ｏ／ＳｉＯ２が１７／１００〜２２／１００の範囲にあるガラス質膜付き基体。
【請求項２】
前記マトリックスの質量に対する前記機能性微粒子の質量の比が１／９９〜５０／５０である請求項１に記載のガラス質膜付き基体。
【請求項３】
前記機能性微粒子の平均粒子径が、１００ｎｍ以下である請求項１または２に記載のガラス質膜付き基体。
【請求項４】
前記機能性微粒子が、ＩＴＯ、ＡＴＯ、ＺｎＯおよびＦｅ２Ｏ３から選ばれる少なくとも１種を含む請求項１〜３のいずれかに記載のガラス質膜付き基体。
【請求項５】
前記基体がガラス板であり、前記ガラス板に、曲げ加工および強化加工から選ばれる少なくとも一方の加工が施された請求項１〜４のいずれかに記載のガラス質膜付き基体。
【請求項６】
ヘイズ率が１％以下である請求項１〜５のいずれかに記載のガラス質膜付き基体。
【請求項７】
前記ガラス質膜の膜厚が３００ｎｍを超える請求項１〜６のいずれかに記載のガラス質膜付き基体。
【発明の詳細な説明】
【０００１】
【発明の属する技術分野】
本発明は、熱遮蔽などの機能を発現するために機能性微粒子を添加したガラス質膜を有するガラス質膜付き基体に関する。
【０００２】
【従来の技術】
機能性微粒子を添加したガラス質膜を形成するために、特許文献１には、珪酸ナトリウム、珪酸リチウム、水、界面活性剤、無機顔料（機能性微粒子）を配合したガラス用透明着色剤が開示されている。機能性微粒子は添加されていないが、特許文献２には、コロイダルシリカと、バインダー成分となる水溶性珪酸塩とを含む水性塗料組成物が開示されている。特許文献２によると、被膜の耐水性を高めるには、コロイダルシリカと水溶性ケイ酸塩との固形分重量比は５０：５０〜９９：１が適当である。
【０００３】
【特許文献１】
特開２００２−２９７８２公報
【０００４】
【特許文献２】
特開２０００−１０９７２２公報
【０００５】
【発明が解決しようとする課題】
しかし、発明者の検討によると、機能性微粒子を添加した従来のガラス質膜付き基体を加熱すると、ガラス質膜付き基体の透明性が大きく損なわれる。透明性は、特に基体としてガラス板などの透明基体を用いる場合には、重要な商品特性となる。基体の加熱も、例えば、車両用窓ガラスとして用いるために曲げ加工および／または強化加工を施す際には必須となる。
【０００６】
そこで、本発明は、加熱しても、透明性が保持されるガラス質膜付き基体を提供することを目的とする。
【０００７】
【課題を解決するための手段】
本発明は、基体と、この基体の表面に形成されたガラス質膜を含み、このガラス質膜が、アルカリ金属酸化物および珪素酸化物を含むマトリックスと、このマトリックス中に分散した機能性微粒子とを含み、上記アルカリ金属酸化物が、ナトリウムと、リチウムおよびカリウムから選ばれる少なくとも１種とを含み、上記ガラス質膜に含まれる珪素酸化物に対するアルカリ金属酸化物のモル比Ｒ２Ｏ／ＳｉＯ２が１７／１００〜２２／１００の範囲にあるガラス質膜付き基体を提供する。
【０００８】
【発明の実施の形態】
本発明者は、マトリックスにおけるＲ２Ｏ／ＳｉＯ２比（モル比）を１７／１００〜２２／１００というごく限られた範囲に制限すると、機能性微粒子を分散させてもガラス質膜の透明性が保持されやすいことを見出した。本発明によるガラス質膜付き基体の高い透明性には、少なくとも、Ｒ２Ｏ／ＳｉＯ２比を上記範囲内とすると、マトリックスにおける機能性微粒子の分散性が高まること、換言すれば機能性微粒子が凝集しにくくなること、が寄与している。Ｒ２Ｏ／ＳｉＯ２比が上記範囲から外れると、機能性微粒子が分散しにくくなり、以下に述べる不都合も生じる。
【０００９】
Ｒ２Ｏ／ＳｉＯ２比が高すぎると、ガラス質膜が発泡し、クラックも発生する。特許文献１が開示するように、珪酸アルカリ金属塩のみからＳｉ成分を供給すると、Ｒ２Ｏ／ＳｉＯ２比が上記範囲よりも高くなる。一方、Ｒ２Ｏ／ＳｉＯ２比が低すぎると、ガラス質膜を形成する際の乾燥工程において膜の収縮が大きくなり、クラックが発生し、膜が多孔化しやすくなる。特許文献２が開示する程度にまでコロイダルシリカを添加すると、Ｒ２Ｏ／ＳｉＯ２比が上記範囲よりも低くなってしまう。Ｒ２Ｏ／ＳｉＯ２比を上記範囲とすると、発泡、多孔化の影響を避けながら機能性微粒子の分散性を高めることが可能となる。
【００１０】
本発明を適用すれば、乾燥工程で通常適用される室温〜３００℃程度の加熱に止まらず、４００℃以上、さらにはガラス板の曲げ加工および／または強化加工のために５５０〜７００℃に加熱しても、透明性が大きく損なわれないガラス質膜付き基体を得ることも可能となる。
【００１１】
透明性は、ヘイズ率により評価できる。本発明によれば、上記温度で加熱した後であっても、ヘイズ率が１％以下、好ましくは０．６％以下、に保たれたガラス質膜付き基体を得ることができる。
【００１２】
所望の機能を得るために所定量の機能性微粒子を分散させるためには、ガラス質膜にある程度の厚みが要求されることがある。発泡、多孔化を抑制できるため、上記範囲のＲ２Ｏ／ＳｉＯ２比は、ガラス質膜の厚膜化の観点からも適している。本発明を適用すれば、ガラス質膜の膜厚が３００ｎｍを超えても、さらには５００ｎｍ以上となっても、透明性が高いガラス質膜を形成できる。厚いガラス質膜は、透明性確保の観点からは不利であるが、本発明を適用すれば、ガラス質膜の膜厚を上記程度に厚膜化してもヘイズ率を１％以下に保持したガラス質膜付き基体を得ることも可能である。
【００１３】
本発明のガラス質膜では、アルカリ金属酸化物が、ナトリウムと、リチウムおよびカリウムから選ばれる少なくとも１種とを含む。これにより、ガラス質膜の耐湿性、化学的耐久性（耐酸性、耐アルカリ性）が向上する。さらに、ガラス質膜は、好ましくは、珪素酸化物の一部を、珪素酸化物微粒子として含有する。
【００１４】
マトリックス（Ｍ）の質量に対する機能性微粒子（Ｐ）の質量の比（Ｐ／Ｍ）は、機能性微粒子の種類、ガラス質膜の膜厚などに応じて適宜選択すればよいが、１／９９〜５０／５０、さらには２０／８０〜５０／５０が好ましい。この比が低すぎると、機能性微粒子による機能が十分に得られず、逆に高すぎると、機能性微粒子の良好な分散が困難となり、膜強度も低下する。
【００１５】
機能性微粒子の平均粒子径は、特に制限されないが、１００ｎｍ以下、例えば１０〜７０ｎｍが好ましい。粒子径としては、微粒子の一次粒径を採用する。粒子径が大きすぎると散乱中心が形成され、透明性が低下するおそれがある。一方、粒子径が小さすぎると、微粒子分散液の安定性が保ちにくい。安定性の保持には、分散剤の添加が有効であるが、多量の分散剤を用いると、ガラス質膜の堅牢性が損なわれる。
【００１６】
機能性微粒子の種類に制限はない。機能性微粒子としては、熱線遮蔽（赤外線遮蔽）、紫外線遮蔽、着色など要求される機能を発現しうるものを適宜選択して用いればよい。機能性微粒子の好ましい例には、ＩＴＯ（錫含有酸化インジウム）、ＡＴＯ（アンチモン含有酸化錫）に代表される複合錫酸化物、ＺｎＯ、Ｆｅ２Ｏ３に代表される遷移金属酸化物が挙げられる。機能性微粒子は、具体的には、ＩＴＯ、ＡＴＯ、ＺｎＯおよびＦｅ２Ｏ３から選ばれる少なくとも１種を含む微粒子が好適である。ＩＴＯ、ＡＴＯは熱線遮蔽能を有する。Ｇａなどをドーパントとして添加したＺｎＯからも熱線遮蔽能が得られる。ＺｎＯは、紫外線吸収能も併せ持つ。Ｆｅ２Ｏ３は、可視域に特有の吸収をもつため、着色剤となる。
【００１７】
本発明のガラス質膜の形成方法に制限はないが、少なくとも、アルカリ金属を含有する珪酸塩、具体的には各種の珪酸アルカリ金属塩、例えば水ガラス、を含む液組成物を用いて形成することが好ましい。水ガラスとは、アルカリ珪酸塩の濃厚水溶液をいい、アルカリ金属としては通常ナトリウムが含まれている。代表的な水ガラスは、Ｎａ２Ｏ・ｎＳｉＯ２（ｎ：正の任意の数、例えば２〜４）により示すことができる。ガラス質膜に２種以上のアルカリ金属を含有させるために、液組成物には、水ガラスとともに、珪酸カリウムおよび珪酸リチウムから選ばれる少なくとも一方を添加するとよい。
【００１８】
水ガラスなどの珪酸アルカリ金属塩は、アルカリ金属酸化物および珪素酸化物の双方を供給する原料であるが、液組成物には、さらに、ガラス質膜におけるＲ２Ｏ／ＳｉＯ２比を上記範囲内にまで低下させるために、珪素供給源、例えばコロイダルシリカ、エアロジル、好ましくはコロイダルシリカ、を加えるとよい。
【００１９】
本発明は、その別の側面から、固形分および溶解成分について、珪素をＳｉＯ２換算、アルカリ金属元素をＲ２Ｏ換算したときに、Ｒ２Ｏ／ＳｉＯ２比が１７／１００〜２２／１００の範囲にあり、さらに機能性微粒子を含む液組成物を提供する。ここで、Ｒは、Ｎａと、ＫおよびＬｉから選ばれる少なくとも一方を含むアルカリ金属である。
【００２０】
上記液組成物は、コロイダルシリカを含むことが好ましい。コロイダルシリカから供給される珪素酸化物微粒子は、液組成物におけるアルカリ成分によりその表面から溶解していくが、その全部を溶解させずに粒子として残存させるとよい。
【００２１】
Ｒ２Ｏ／ＳｉＯ２比が上記範囲にある液組成物では、機能性微粒子の分散性が良好であり、さらに界面活性剤を添加する必要はない。界面活性剤は、ガラス質膜の着色の原因となることがある。液組成物に含まれる有機成分は１質量％以下が好ましい。
【００２２】
本発明は、また別の側面から、ガラス質膜付き基体の製造方法を提供する。この方法では、上記液組成物を調製する工程と、上記液組成物を基体上に塗布する工程とを含む。塗布された液組成物は、例えば上記程度に加熱する乾燥工程を経て、ガラス質膜となり、場合によってはさらに、ガラス板の加工が可能となる上記程度の高温にまで加熱される。
【００２３】
本発明の一形態からは、基体がガラス板であり、このガラス板が、曲げ加工および強化加工から選ばれる少なくとも一方の加工が施されたガラス質膜付き基体が提供される。従来、機能性微粒子に由来する機能をガラス板に付与する場合には、機能性微粒子を分散させた特別の樹脂膜が追加されていた。しかし、本発明を適用すれば、樹脂膜を追加することなく、透明性に優れ、機能性微粒子により機能を付与したガラス板を得ることができる。
【００２４】
図１は、本発明のガラス質膜付き基体の一例を示す断面図である。基体１上に機能性微粒子が分散したガラス質膜５が形成されている。
【００２５】
【実施例】
まず、以下の実施例、比較例で作製したガラス質膜付きガラス板の特性の評価方法について説明する。
【００２６】
（膜の評価方法）
・透明性：透明性は、ヘイズメーター（濁度計、スガ試験機製、ＨＧＭ−２ＤＰ）を用い、ヘイズ率を測定することによって判定した。
・光学特性：光学特性は、分光光度計（島津製作所製、ＵＶ−３０００ＰＣ）を用いて測定し、波長１５００ｎｍにおける透過率（Ｔ１５００）、波長８５０ｎｍにおける透過率（Ｔ８５０）と、ＪＩＳ  Ｒ  ３１０６に従って算出した可視光透過率（Ｙａ）および日射透過率（Ｔｇ）とによって判定した。透過色調は、Ｌａｂ系による色差式（ハンターの色差式）にて表した。
・膜厚：ガラス質膜の膜厚は、表面形状測定装置（ＴＥＮＣＯＲ  ＩＮＳＴＲＵＭＥＮＴＳ製、ＡＬＰＨＡ−ＳＴＥＰ  ２００）を用いて測定した。
・耐酸性および耐アルカリ性：０．１Ｎ硫酸および０．１Ｎ水酸化ナトリウム溶液中に、ガラス質膜付きガラス板を２４時間浸漬し、その前後のガラス面および膜面の明度変化を、分光式色彩計（日本電色工業製  ＳＥ−２０００）により測定した。
・膜の硬度：テーバー摩耗試験機（ＴＡＢＥＲ  ＩＮＤＵＳＴＲＩＥＳ  ５１５０ＡＢＲＡＳＥＲ）を用い、ガラス質膜付きガラス板に対して、５００ｇの荷重で１０００回摩耗輪を回転させて行い、試験前後で光の透過率の変化を測定した。
【００２７】
（実施例１）
珪酸ナトリウム溶液（水ガラス３号、キシダ化学製）４．５ｇ、珪酸リチウム溶液（ＬＳＳ３５、日産化学工業製）２．５ｇ、コロイダルシリカ（ＫＥ−Ｗ１０、粒径１１０ｎｍ、日本触媒製）５．０ｇを秤量し、３０℃で２４時間撹拌することで、液組成物Ａを得た。液組成物Ａの固形分および溶解成分を酸化物換算してモル比で表すと、Ｒ２Ｏ／ＳｉＯ２＝２２／１００である。このとき、Ｒ２Ｏ＝Ｎａ２Ｏ＋Ｌｉ２Ｏ＝１６＋６である。なお、上記コロイダルシリカは、シリカを１５質量％含む。
【００２８】
次いで、熱遮蔽能を発現するＩＴＯ微粒子（平均粒径５０ｎｍ、住友金属鉱山製）の水分散液４．０ｇを秤量し、液組成物Ａ全量と混合して液組成物Ｂを得た。なお、このＩＴＯ微粒子分散液は、ＩＴＯ微粒子を２０質量％含む。
【００２９】
この液組成物Ｂを、基体として洗浄したソーダライムガラス板（１００×１００×３．４ｍｍ、Ｙａ＝８３％、Ｔｇ＝６３％、Ｔ１５００＝５９％、Ｔ８５０＝４７％、ヘイズ率＝０％）上に、約０．２ｍＬ滴下したものをバーコータにより塗布し、室温で乾燥させ、さらに２５０℃の乾燥炉中で１０分間加熱して乾燥させ、ガラス質膜（熱遮蔽膜）を形成した。得られた膜の膜厚は５００ｎｍであった。
【００３０】
こうして得たガラス質膜付きガラス板の光学特性を評価した結果、Ｙａ＝７２％、Ｔｇ＝５５％、Ｔ１５００＝２５％、Ｔ８５０＝４６％、ヘイズ率＝０．７％であった。このガラス質膜付きガラス板は、ヘイズ率が１％以下、Ｙａ≧７０％であって、高い透明性と高い可視光透過率とを保っている。その一方で、Ｔｇ≦６０％、Ｔ１５００≦２５％を満たし、高い熱遮蔽能も実現している。さらに、自動車の課金システムに用いる波長８５０ｎｍについて、Ｔ８５０≧３０％を保持している。
【００３１】
（実施例２）
実施例１で用いたＩＴＯ微粒子の水分散液１２．０ｇを秤量して、上記液組成物Ａ全量と混合し、液組成物Ｃを得た。この液組成物Ｃを用い、実施例１と同様にして、ガラス質膜付きガラス板を得た。得られた膜の膜厚は５００ｎｍであった。
【００３２】
こうして得たガラス質膜付きガラス板の光学特性を評価した結果、Ｙａ＝７２％、Ｔｇ＝４５％、Ｔ１５００＝２３％、Ｔ８５０＝４６％、ヘイズ率＝１．１％であった。このガラス質膜付きガラス板は、実施例１よりもヘイズ率がやや高いが、Ｔｇ≦５０％であって高い熱遮蔽能を有する。
【００３３】
（実施例３）
珪酸ナトリウム溶液（水ガラス３号）９．０ｇ、珪酸カリウム溶液（スノーテックスＫ、日産化学工業製）８ｇ、コロイダルシリカ（ＫＥ−Ｗ１０）９ｇを秤量し、３０℃で２４時間撹拌することで、液組成物Ｄを得た。液組成物Ｄの固形分および溶解成分を酸化物換算してモル比で表すと、Ｒ２Ｏ／ＳｉＯ２＝２１／１００である。このとき、Ｒ２Ｏ＝Ｎａ２Ｏ＋Ｋ２Ｏ＝１４＋７である。
【００３４】
液組成物Ｄを３ｇ、純水６ｇ、紫外線吸収機能を発現する酸化亜鉛の水分散液（ＺｎＯの含有量＝１５質量％、ＺｎＯの平均粒径３０ｎｍ、シーアイ化成製）２．５ｇを混合し、液組成物Ｅを得た。全固形分に占める酸化亜鉛の比率は２９質量％である。
【００３５】
液組成物Ｅを、基体として洗浄した紫外線吸収グリーンガラス板（１００×１００×４ｍｍ、Ｙａ＝７５％、Ｔｕｖ（ＩＳＯ）＝９．８％、ハンター表示色；ａ＝−６．９、ｂ＝３．３）の表面にフローコートにて塗布し、２５０℃で１０分乾燥させ、ガラス質膜（紫外線吸収膜）を形成した。
【００３６】
さらに、このガラス質膜付きガラス板を焼成炉にてガラス板の表面温度が６５０℃に到達するまで加熱した。得られた膜の膜厚は７００ｎｍであった。
【００３７】
こうして得たガラス質膜付きガラス板の光学特性を評価した結果、Ｙａ＝７３％、Ｔｕｖ（ＩＳＯ）＝４．８％、ａ＝−７．５、ｂ＝３．７であった。得られたガラス質膜付きガラス板は、反りもなく、外観も良好であった。
【００３８】
このガラス質膜付きガラス板について、耐酸性および耐アルカリ（塩基）性を測定したところ、膜面および非膜面（ガラス面）のいずれについても、明度の変化は測定されなかった。このガラス質膜付きガラス板は、良好な化学的耐久性を有する。このガラス質膜付きガラス板について、テーバー摩耗試験を実施したところ、試験前後で光の透過率に変化は見られなかった。このガラス質膜は、硬度が高く、良好な耐摩耗性を有している。
【００３９】
（実施例４）
珪酸ナトリウム溶液（水ガラス３号）２．７ｇ、珪酸カリウム溶液０．７ｇ、コロイダルシリカ（ＫＥ−Ｗ１０）３．９ｇを秤量し、３０℃で２４時間撹拌することで、液組成物Ｆを得た。液組成物Ｆの固形分および溶解成分を酸化物換算してモル比で表すと、Ｒ２Ｏ／ＳｉＯ２＝１９／１００である。このとき、Ｒ２Ｏ＝Ｎａ２Ｏ＋Ｋ２Ｏ＝１７＋２である。
【００４０】
着色材料となる弁柄（Ｆｅ２Ｏ３）微粒子の水分散液７．２ｇを秤量し、液組成物Ｆ全量と混合し、液組成物Ｇを得た。なお、弁柄微粒子（平均粒径６０ｎｍ）の分散液は、弁柄微粒子を２０質量％含む。
【００４１】
この液組成物Ｇを、基体として洗浄したソーダライムガラス板（１００×１００×３．４ｍｍ）の表面上にスピンコータにて塗布し、室温で乾燥させ、さらに２５０℃で１０分乾燥させ、ガラス質膜（着色膜）を形成した。なお、スピンコート法の塗布条件は１６．６回転毎秒（＝１０００ｒｐｍ）で１０秒間とした。
【００４２】
さらに、このガラス質膜付きガラス板を焼成炉にてガラス板の表面温度が６５０℃に到達するまで加熱した。得られた膜の膜厚は５００ｎｍであった。
【００４３】
こうして得たガラス質膜付きガラス板の光学特性を評価した結果、Ｙａ＝７０％、Ｔｕｖ（ＩＳＯ）＝７％、ａ＝−２．１、ｂ＝２１．９、ヘイズ率＝１．３％であった。得られたガラス質膜付きガラス板は、反りもなく、外観も良好であった。
【００４４】
（比較例１）
珪酸ナトリウム溶液（水ガラス３号）０．５ｇ、コロイダルシリカ（ＰＣ５００、日産化学工業製、シリカ２０質量％）１．０ｇを秤量し、３０℃で２４時間撹拌することで、液組成物Ｈを得た。液組成物Ｈの固形分および溶解成分を酸化物換算してモル比で表すと、Ｎａ２Ｏ／ＳｉＯ２＝１５／１００である。
【００４５】
液組成物Ｈ１．５ｇと、実施例１で用いたＩＴＯ微粒子の水分散液０．５ｇとを混合し、液組成物Ｉを得た。
【００４６】
この液組成物Ｉを、基体として洗浄したソーダライムガラス板（１００×１００×３．４ｍｍ）上にスピンコータにより塗布し、室温で乾燥させ、さらに２５０℃で１０分乾燥させ、ガラス質膜（熱遮蔽膜）を形成した。なお、スピンコート法の塗布条件は１６．６回転毎秒で１０秒間とした。
【００４７】
さらに、このガラス質膜付きガラス板を焼成炉にてガラス板の表面温度が６５０℃に到達するまで加熱した。得られた膜の膜厚は５００ｎｍであった。
【００４８】
このガラス質膜付きガラス板のヘイズ率は１０％であり、透明性が得られなかった。
【００４９】
（比較例２）
珪酸ナトリウム溶液（水ガラス３号）０．６ｇ、コロイダルシリカ（ＰＣ５００）２．０ｇを秤量し、３０℃で２４時間撹拌することで、液組成物Ｊを得た。液組成物Ｊの固形分および溶解成分をモル比で表すと、Ｎａ２Ｏ／ＳｉＯ２＝１０／１００である。液組成物Ｊ１．５ｇと、実施例１で用いたＩＴＯ微粒子の水分散液０．５ｇとを混合し、液組成物Ｋを得た。
【００５０】
この液組成物Ｋを用い、比較例１と同様にして、ソーダライムガラス板（１００×１００×３．４ｍｍ）上にガラス質膜を形成した。得られた膜の膜厚は６００ｎｍであった。
【００５１】
このガラス質膜付きガラス板のヘイズ率は１５％であり、透明性が得られなかった。
【００５２】
（比較例３）
珪酸ナトリウム溶液（水ガラス３号）３．１ｇ、珪酸ナトリウム粉末（片山化学）１．０ｇ、珪酸カリウム溶液０．７ｇ、コロイダルシリカ（ＫＥ−Ｗ１０）３．３ｇ、水１ｇを秤量し、３０℃で２４時間撹拌することで、液組成物Ｌを得た。液組成物Ｌの固形分をモル比で表すと、マトリックス液組成の固形分（モル比）は、液組成物Ｌの液組成の固形分および溶解成分をモル比で表すと、Ｒ２Ｏ／ＳｉＯ２＝３２／１００である。このとき、Ｒ２Ｏ＝Ｎａ２Ｏ＋Ｋ２Ｏ＝２９＋３である。
【００５３】
液組成物Ｌ１ｇと、実施例４で用いた弁柄（Ｆｅ２Ｏ３）の水分散液０．５ｇとを混合し、液組成物Ｍを得た。
【００５４】
この液組成物Ｍを用い、比較例１と同様にして、ソーダライムガラス板（１００×１００×３．４ｍｍ）上にガラス質膜を形成した。得られた膜の膜厚は６００ｎｍであった。
【００５５】
得られた膜は発泡していた。このガラス質膜付きガラス板のヘイズ率は２０％であった。
【００５６】
以上の実施例および比較例では、各液組成物において、コロイダルシリカは、すべてが溶解せず、少なくともその一部が微粒子として存在していた。ガラス質膜には、液組成物から、機能性微粒子とともにシリカ微粒子が供給されたことになる。
【００５７】
また、ガラス質膜をエネルギー分散型Ｘ線検出器により元素分析したところ、ガラス質膜におけるＲ２Ｏ／ＳｉＯ２比と液組成物におけるこの比が一致することが確認できた。
【００５８】
【発明の効果】
本発明によれば、機能性微粒子が良好に分散し、加熱しても、透明性が保持されるガラス質膜付き基体を提供できる。
【図面の簡単な説明】
【図１】本発明のガラス質膜付きガラス板の一例を示す断面図である。
【符号の説明】
１  基体
５  ガラス質膜
【図１】
2004338987.tif 000003